(57)【要約】  本発明は、（Ａ）エチレン性不飽和基とカルボキシル基を有する樹脂、（Ｂ）光重合開始剤、（Ｃ）エポキシ樹脂、（Ｄ）無機フィラー、及び、（Ｅ）アミノ基を有する有機フィラーを含有する感光性樹脂組成物であって、下記条件（Ｉ）〜（ＩＶ）を満たす感光性樹脂組成物である。（Ｉ）（Ｄ）が、（ｄ−１）第一の無機フィラー及び（ｄ−２）第二の無機フィラーを含有する。（ＩＩ）（ｄ−１）の平均粒子径が１００ｎｍ〜５００ｎｍ、最大粒子径が２μｍ以下、屈折率が１．５〜１．８である。（ＩＩＩ）（ｄ−２）の平均粒子径が５ｎｍ〜２００ｎｍ、屈折率が１．２以上１．５未満である。（ＩＶ）（Ｅ）は、平均粒子径が５００ｎｍ以下、最大粒子径が２μｍ以下である有機フィラーを含有する。
2013161756.tif 000002
【特許請求の範囲】
【請求項１】
（Ａ）エチレン性不飽和基とカルボキシル基を有する樹脂、
（Ｂ）光重合開始剤、
（Ｃ）エポキシ樹脂、
（Ｄ）無機フィラー、及び、
（Ｅ）アミノ基を有する有機フィラーを含有する感光性樹脂組成物であって、
下記条件（Ｉ）〜（ＩＶ）を満たす感光性樹脂組成物。
（Ｉ）（Ｄ）が、（ｄ−１）第一の無機フィラー及び（ｄ−２）第二の無機フィラーを含有する。
（ＩＩ）（ｄ−１）の平均粒子径が１００ｎｍ〜５００ｎｍ、最大粒子径が２μｍ以下、屈折率が１．５〜１．８である。
（ＩＩＩ）（ｄ−２）の平均粒子径が５ｎｍ〜２００ｎｍ、屈折率が１．２以上１．５未満である。
（ＩＶ）（Ｅ）は、平均粒子径が５００ｎｍ以下、最大粒子径が２μｍ以下である有機フィラーを含有する。
【請求項２】
（Ｆ）ポリアミド構造を有するエラストマーを更に含有する、請求項１記載の感光性樹脂組成物。
【請求項３】
（Ｆ）は、フェノール性水酸基含有ポリアミドとポリブタジエン／アクリロニトリルのブロック共重合体である、請求項２記載の感光性樹脂組成物。
【請求項４】
（Ｄ）の含有量は、感光性樹脂組成物の全質量基準で２５質量％以上７０質量％以下であり、（ｄ−１）の質量と（ｄ−２）の質量との比が、１．０：０．１〜１．０：５．０である、請求項１〜３のいずれか一項に記載の感光性樹脂組成物。
【請求項５】
（ｄ−２）は、平均粒子径が５ｎｍ〜１００ｎｍのシリカである、請求項１〜４のいずれか一項に記載の感光性樹脂組成物。
【請求項６】
（Ｂ）として、オキシムエステルを有する化合物及び芳香族ケトンを含有する、請求項１〜５のいずれか一項に記載の感光性樹脂組成物。
【請求項７】
請求項１〜６のいずれか一項に記載の感光性樹脂組成物を支持体上に備える感光性フィルム。
【請求項８】
請求項１〜６のいずれか一項に記載の感光性樹脂組成物の硬化物からなり、プリント配線板用の基板上に形成される、永久マスクレジスト。
【請求項９】
基板上に、請求項１〜６のいずれか一項に記載の感光性樹脂組成物からなる感光層を設ける積層工程と、
前記感光層に活性光線をパターン照射する露光工程と、
前記露光工程後の前記感光層を現像する現像工程と、
を備える、永久マスクレジストの製造方法。
【発明の詳細な説明】
【技術分野】
【０００１】
本発明は、感光性樹脂組成物、感光性フィルム、永久マスクレジスト及び永久マスクレジストの製造方法に関する。特に、プリント配線板用、半導体パッケージ基板用、フレキシブル配線板用に使用される永久マスクレジストとして好適な感光性樹脂組成物に関する。
【背景技術】
【０００２】
各種電子機器の高性能化に伴い、プリント配線板、半導体パッケージ基板等は、高密度化が進行し、最外層に用いられる感光性の永久マスクレジスト（ソルダーレジスト）には、より高い解像性が要求されている。特に、スマートフォン、タブレット端末、ノートパソコンをはじめとするモバイル機器に搭載される高性能半導体パッケージに用いられる永久マスクレジストには、フリップチップ化に伴い微小丸穴解像性が要求されている。バンプピッチの狭ピッチ化に伴い、その開口径は年々小さくなっている。【０００３】
一方、半導体パッケージ基板は全体として薄型化が進行しており、チップと基板との間の熱膨張係数差に起因するそりが大きな問題となっている。そのため、使用する材料は、チップの熱膨張係数（３×１０−６／℃）に近い熱膨張係数とすることが強く要求されており、半導体パッケージ基板の最外層に用いられる永久マスクレジストも同様に低熱膨張化が求められている。【０００４】
一般的に低熱膨張化は、無機フィラーの高充填化、樹脂の高架橋化、及び、樹脂の剛直骨格化により行われる。【０００５】
近年においてはリフロー耐性を向上させるためにシリカフィラーを含有した感光性樹脂組成物も提案されている（特許文献１参照）。
【先行技術文献】
【特許文献】
【０００６】
【特許文献１】特開２０１１−１３６２２号公報
【発明の概要】
【発明が解決しようとする課題】
【０００７】
しかし、低熱膨張化のために無機フィラーの高充填化を行うと、感光性の低下を招く傾向にある。また、樹脂の屈折率と無機フィラーの屈折率とが異なる場合、光散乱が大きくなり、さらなる微小解像性の要求には充分に対応できない場合がある。また、樹脂の高架橋化及び剛直骨格化は、クラック耐性を低下させる傾向にある。【０００８】
そこで、本発明の目的は、解像性に優れるのみならず、熱膨張係数が低く、クラック耐性においても優れた特性を発揮する感光性樹脂組成物を提供することにある。
【課題を解決するための手段】
【０００９】
本発明は、（Ａ）エチレン性不飽和基とカルボキシル基を有する樹脂、（Ｂ）光重合開始剤、（Ｃ）エポキシ樹脂、（Ｄ）無機フィラー、及び、（Ｅ）アミノ基を有する有機フィラーを含有する感光性樹脂組成物であって、下記条件（Ｉ）〜（ＩＶ）を満たす感光性樹脂組成物を提供するものである。
（Ｉ）（Ｄ）が、（ｄ−１）第一の無機フィラー及び（ｄ−２）第二の無機フィラーを含有する。
（ＩＩ）（ｄ−１）の平均粒子径が１００ｎｍ〜５００ｎｍ、最大粒子径が２μｍ以下、屈折率が１．５〜１．８である。
（ＩＩＩ）（ｄ−２）の平均粒子径が５ｎｍ〜２００ｎｍ、屈折率が１．２以上１．５未満である。
（ＩＶ）（Ｅ）は、平均粒子径が５００ｎｍ以下、最大粒子径が２μｍ以下である有機フィラーを含有する。【００１０】
上記感光性樹脂組成物は、アルカリ現像が可能であり、解像性に優れ、熱膨張係数が低く、高いクラック耐性を示す。上記のような２種の無機フィラーと有機フィラーの組み合わせが、微小の丸穴を開口する高解像性と同時に低熱膨張係数を与えるものと考えられる。また、上記のような有機フィラーを含有させることにより高解像性を維持したままで、クラック耐性、耐熱性、めっき薬液耐性といった特性を大幅に向上することができる。【００１１】
加えて、（Ｆ）ポリアミド構造を有するエラストマー（ゴム変性ポリアミド）を含有させることにより下地金属との密着性が向上し、クラック耐性等が大幅に向上する。本エラストマーに含まれるＮ原子が密着性に大きく寄与すると考えられる。また、（Ｆ）ポリアミド構造を有するエラストマーは、樹脂中で相分離層を形成するエラストマーとしても働き、樹脂にかかる応力を緩和する役割も示すと考える。永久マスクレジストと銅配線との密着性を向上させるために銅表面に凹凸をつける表面処理が一般的に行われているが、最近では、微細配線形成及び伝送損失の低減のため凹凸を小さくする傾向にある。よって、永久マスクレジストと銅配線との密着性の向上が要求されており、そのような場合にも（Ｆ）ポリアミド構造を有するエラストマーを含有させることが、効果を発揮する。【００１２】
（Ｄ）無機フィラーの含有量は、感光性樹脂組成物の全質量基準で２５質量％以上７０質量％以下であり、（ｄ−１）の質量と（ｄ−２）の質量との比は、（ｄ−１）の質量：（ｄ−２）の質量＝１．０：０．１〜１．０：５．０であることが望ましい。さらに（ｄ−２）はシリカであり、その平均粒子径が５ｎｍ〜１００ｎｍであることが望ましい。【００１３】
また、（Ｂ）光重合開始剤としては、複数組み合わせて使用することが望ましいが、その中で分子内にオキシムエステルを有する化合物及び芳香族ケトンを含有すると、感度、解像性の面で本発明の効果をさらに引き出すことができる。【００１４】
特に近年、露光方式が、レーザーダイレクト露光方式に移行しつつあり、全面一括で露光する従来法に比べ、ソルダーレジストに高感度が要求されている。そのような場合に、上記のような開始剤の組み合わせが、特に効果を発揮する。
【発明の効果】
【００１５】
本発明によれば、微細な丸穴解像に優れ、かつ熱膨張係数が低く、またクラック耐性に優れる感光性樹脂組成物、これを用いた感光性フィルム、永久マスクレジスト及びその製造方法を提供することができる。これに加え、銅密着性、微細配線間における絶縁耐性等にも優れたアルカリ現像可能な感光性樹脂組成物、これを用いた感光性フィルム、永久マスクレジスト及びその製造方法を提供することができる。
【図面の簡単な説明】
【００１６】
【図１】半導体パッケージ基板を示す模式断面図である。
【図２】フリップチップ型の半導体パッケージ基板を示す模式断面図である。
【発明を実施するための形態】
【００１７】
以下、本発明の好適な実施形態について詳細に説明する。
【００１８】
好適な実施形態に係る感光性樹脂組成物について説明する。なお、本発明における（メタ）アクリル酸とはアクリル酸又はメタクリル酸を意味し、（メタ）アクリレートとはアクリレート又はメタクリレートを意味し、（メタ）アクリロイル基とはアクリロイル基又はメタクリロイル基を意味し、（メタ）アクリロキシ基とはアクリロキシ基又はメタクリロキシ基を意味する。また、「ＥＯ変性」とは、ポリオキシエチレン鎖を有する化合物であることを意味する。
【００１９】
本実施形態に係る感光性樹脂組成物は、（Ａ）エチレン性不飽和基とカルボキシル基を有する樹脂、（Ｂ）光重合開始剤、（Ｃ）エポキシ樹脂、（Ｄ）無機フィラー、及び、（Ｅ）アミノ基を有する有機フィラーを含有する。
【００２０】
（Ａ）エチレン性不飽和基とカルボキシル基を有する樹脂（以下、「（Ａ）成分」という場合がある。）は、エチレン性不飽和基とカルボキシル基とを有すればどのようなものでもよいが、（ａ１）エポキシ樹脂と（ａ２）不飽和モノカルボン酸のエステル化物に、（ａ３）飽和又は不飽和多塩基酸無水物を付加した反応物等を用いることができる。
【００２１】
上記（ａ１）エポキシ樹脂としては、特に制限はないが、ビスフェノール型エポキシ樹脂、ノボラック型エポキシ樹脂、ビフェニル型エポキシ樹脂、多官能エポキシ樹脂等が挙げられる。ビスフェノール型エポキシ樹脂としては、ビスフェノールＡ、ビスフェノールＦ、ビスフェノールＳ等とエピクロルヒドリンとを反応させて得られる樹脂が好ましい。
【００２２】
ノボラック型エポキシ樹脂としては、フェノール、クレゾール、ハロゲン化フェノール又はアルキルフェノール類とホルムアルデヒドとを酸性触媒下で反応して得られるノボラック樹脂類を、エピクロルヒドリンと反応させて得られる樹脂が好ましい。
【００２３】
その他のエポキシ樹脂としては、サリチルアルデヒド−フェノール型又はクレゾール型エポキシ樹脂（日本化薬株式会社製ＥＰＰＮ５０２Ｈ、ＦＡＥ２５００等）、ダウ・ケミカル社製ＤＥＲ−３３０，３３７，３６１、ダイセル化学工業社製セロキサイド２０２１、三菱ガス化学社製ＴＥＴＲＡＤ−Ｘ，Ｃ、日本曹達社製ＥＰＢ−１３，２７等も使用することができる。
【００２４】
（ａ２）不飽和モノカルボン酸としては、（メタ）アクリル酸、クロトン酸、桂皮酸、飽和若しくは不飽和多塩基酸無水物と１分子中に１個の水酸基を有する（メタ）アクリレート化合物との反応生成物である半エステル、飽和若しくは不飽和二塩基酸と１分子中に１個の水酸基を有する（メタ）アクリレート化合物との反応生成物である半エステル、又は、飽和若しくは不飽和二塩基酸と不飽和モノグリシジル化合物との反応物等が挙げられる。
【００２５】
この半エステル化合物又は反応物としては、フタル酸、テトラヒドロフタル酸、へキサヒドロフタル酸、マレイン酸、コハク酸等と、ヒドロキシエチル（メタ）アクリレート、ヒドロキシプロピル（メタ）アクリレート、トリス（ヒドロキシエチル）イソシアヌレートジ（メタ）アクリレート、グリシジル（メタ）アクリレート等とを常法により等モル比で反応させて得られる反応物などが挙げられる。これらの（ａ２）不飽和モノカルボン酸は、単独で又は２種以上を組み合わせて用いることができる。これらの中でも、アクリル酸が好ましい。
【００２６】
（ａ３）飽和又は不飽和多塩基酸無水物としては、無水コハク酸、無水マレイン酸、テトラヒドロ無水フタル酸、無水フタル酸、メチルテトラヒドロ無水フタル酸、エチルテトラヒドロ無水フタル酸、ヘキサヒドロ無水フタル酸、メチルヘキサヒドロ無水フタル酸、エチルヘキサヒドロ無水フタル酸、無水イタコン酸、無水トリメリット酸等が挙げられる。
【００２７】
（Ａ）エチレン性不飽和基とカルボキシル基を有する樹脂としては、ＣＣＲ−１２１８Ｈ、ＣＣＲ−１１５９Ｈ、ＣＣＲ−１２２２Ｈ、ＰＣＲ−１０５０、ＴＣＲ−１３３５Ｈ、ＺＡＲ−１０３５、ＺＡＲ−２００１Ｈ、ＺＦＲ−１１８５及びＺＣＲ−１５６９Ｈ（以上、日本化薬株式会社製、商品名）、ＵＥ−ＥＸＰ−２８１０ＰＭ、ＵＥ−ＥＸＰ−２８２７、ＥＸＰ−３０７３、ＥＸＰ−３１３３（以上、ＤＩＣ社製、商品名）等が商業的に入手可能である。
【００２８】
（Ａ）成分としては、２つ以上の水酸基及びエチレン性不飽和基を有するエポキシアクリレート化合物と、ジイソシアネート化合物と、カルボキシル基を有するジオール化合物と、を反応させて得られるポリウレタン化合物を用いても良い。このようなポリウレタン化合物は、例えば、ＵＸＥ−３０１１、ＵＸＥ−３０１２、ＵＸＥ−３０２４（以上、日本化薬株式会社製、商品名）等として商業的に入手可能である。
【００２９】
（Ａ）成分は、単独で又は２種以上を組み合わせて使用される。（Ａ）成分の屈折率は、用いる樹脂の構造により様々であるが、上記で述べた構造のものを用いた場合、１．４〜１．７である。これらの中でも多くの樹脂の屈折率は、ビスフェノールＡ型エポキシ樹脂の屈折率である１．５７付近である。本発明の感光性樹脂組成物は、（Ａ）成分の屈折率が１．５〜１．６のものを用いた場合に、本発明の効果が最も発揮される。なお、屈折率は以下に示すような市販の装置で測定可能である。例えば、屈折計Ａｂｂｅｍａｔシリーズ（Ａｎｔｏｎ  ｐａａｒ社製）、又は精密屈折計ＫＰＲシリーズ（島津製作所社製）を用いて、屈折率を簡易的に測定することができる。
【００３０】
（Ａ）成分の酸価は、２０〜１８０ｍｇＫＯＨ／ｇであることが好ましく、３０〜１５０ｍｇＫＯＨ／ｇであることがより好ましく、４０〜１２０ｍｇＫＯＨ／ｇであることが特に好ましい。これにより、感光性樹脂組成物のアルカリ水溶液による現像性が良好となり、優れた解像度が得られるようになる。
【００３１】
ここで、酸価は以下の方法により測定することができる。まず、測定樹脂溶液約１ｇを精秤した後、その樹脂溶液にアセトンを３０ｇ添加し、樹脂溶液を均一に溶解する。次いで、指示薬であるフェノールフタレインをその溶液に適量添加して、０．１ＮのＫＯＨ水溶液を用いて滴定を行う。そして、次式により酸価を算出する。
Ａ＝１０×Ｖｆ×５６．１／（Ｗｐ×Ｉ）
なお、式中、Ａは酸価（ｍｇＫＯＨ／ｇ）を示し、ＶｆはＫＯＨ水溶液の滴定量（ｍＬ）を示し、Ｗｐは測定樹脂溶液質量（ｇ）を示し、Ｉは測定樹脂溶液の不揮発分の割合（質量％）を示す。
【００３２】
（Ａ）成分の重量平均分子量は、塗膜性の観点から、３０００〜３００００であることが好ましく、５０００〜２００００であることがより好ましく、７０００〜１５０００であることが特に好ましい。
【００３３】
なお、重量平均分子量（Ｍｗ）は、ゲルパーミエーションクロマトグラフィー（ＧＰＣ）による標準ポリスチレン換算値から求めることができる。重量平均分子量の測定条件については、本願明細書の実施例と同一の測定条件とする。
【００３４】
（Ｂ）光重合開始剤（以下、「（Ｂ）成分」という場合がある。）としては、活性エネルギー線の照射により、遊離ラジカルを発生させる化合物を用いることができる。（Ｂ）成分としては、例えば、ベンゾフェノン、Ｎ，Ｎ，Ｎ’，Ｎ’−テトラアルキル−４，４’−ジアミノベンゾフェノン、２−ベンジル−２−ジメチルアミノ−１−（４−モルフォリノフェニル）−ブタノン−１、２−メチル−１−［４−（メチルチオ）フェニル］−２−モルフォリノ−プロパノン−１、４，４’−ビス（ジメチルアミノ）ベンゾフェノン（ミヒラーケトン）、４，４’−ビス（ジエチルアミノ）ベンゾフェノン、４−メトキシ−４’−ジメチルアミノベンゾフェノン等の芳香族ケトン；アルキルアントラキノン、フェナントレンキノン等のキノン類；ベンゾイン、アルキルベンゾイン等のベンゾイン化合物；ベンゾインアルキルエーテル、ベンゾインフェニルエーテル等のベンゾインエーテル化合物、ベンジルジメチルケタール等のベンジル誘導体；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体等の２，４，５−トリアリールイミダゾール二量体；Ｎ−フェニルグリシン、Ｎ−フェニルグリシン誘導体、９−フェニルアクリジン等のアクリジン誘導体；１，２−オクタンジオン，１−［４−（フェニルチオ）−，２−（Ｏ−ベンゾイルオキシム）］、１，２−オクタンジオン，１−［４−（フェニルチオ）−フェニル，２−（Ｏ−ベンゾイルオキシム）］等のオキシムエステル類、７−ジエチルアミノ−４−メチルクマリン等のクマリン系化合物；２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン等のチオキサントン系化合物；２，４，６−トリメチルベンゾイル−ジフェニル−ホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイド等のアシルホスフィンオキサイド系化合物などが挙げられる。
【００３５】
（Ｂ）成分としては、高感度化、高解像性、及び下地材質によらず開口形状を矩形にするという観点から、芳香族ケトン、オキシムエステルを有する化合物、チオキサントン化合物又はアシルホスフィンオキサイド化合物を用いることが好ましく、芳香族ケトン又はチオキサントン化合物を用いることがより好ましい。また、オキシムエステルを有する化合物と芳香族ケトンとを併用することが好ましく、芳香族ケトンとチオキサントン化合物とを併用することがさらに好ましい。
【００３６】
上記芳香族ケトンとしては、２−メチル−１−［４−（メチルチオ）フェニル］−２−モルフォリノ−プロパノン−１が最も好ましい。２−メチル−１−［４−（メチルチオ）フェニル］−２−モルフォリノ−プロパノン−１は、ＩＲＧＡＣＵＲＥ  ９０７（ＢＡＳＦ株式会社製）として商業的に入手可能である。
【００３７】
上記オキシムエステルを有する化合物としては、２−（アセチルオキシイミノメチル）チオキサンテン−９−オン、１，２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）等が挙げられ、この中でも、エタノン，１−［９−エチル−６−（２−メチルベンゾイル）−９Ｈ−カルバゾール−３−イル］−，１−（Ｏ−アセチルオキシム）が最も好ましい。これは、ＩＲＧＡＣＵＲＥ  ＯＸＥ  ０２（ＢＡＳＦ株式会社製）として商業的に入手可能である。
【００３８】
上記チオキサントン化合物としては、２，４−ジエチルチオキサントンが最も好ましい。これは、ＫＡＹＡＣＵＲＥ−ＤＥＴＸ−Ｓ（日本化薬株式会社製）として商業的に入手可能である。
【００３９】
特に近年、露光方式が、レーザーダイレクト露光方式に移行しつつある。全面一括で露光する従来法に比べ、永久マスクレジスト（ソルダーレジスト）に高感度が要求されており、そのような場合、上記光重合開始剤の組み合わせが効果を発揮する。
【００４０】
また、（Ｂ）成分には、必要に応じて、増感剤を併用することもできる。増感剤としては、公知のものを用いることができる。
【００４１】
（Ｃ）エポキシ樹脂（以下、「（Ｃ）成分」という場合がある。）としては、ビスフェノールＡジグリシジルエーテル等のビスフェノールＡ型エポキシ樹脂、ビスフェノールＦジグリシジルエーテル等のビスフェノールＦ型エポキシ樹脂、ビスフェノールＳジグリシジルエーテル等のビスフェノールＳ型エポキシ樹脂、ビフェノールジグリシジルエーテル等のビフェノール型エポキシ樹脂、ビキシレノールジグリシジルエーテル等のビキシレノール型エポキシ樹脂、水添ビスフェノールＡグリシジルエーテル等の水添ビスフェノールＡ型エポキシ樹脂、それらの二塩基酸変性ジグリシジルエーテル型エポキシ樹脂、ビフェニルアラルキル型エポキシ樹脂、トリス（２，３−エポキシプロピル）イソシアヌレ−トなどが挙げられる。これらは単独で又は２種以上を組み合わせて使用される。
【００４２】
これらの化合物としては市販のものを用いることができる。具体的には、ビスフェノールＡジグリシジルエーテルとしてはエピコート８２８、エピコート１００１、エピコート１００２（いずれも三菱化学社製、商品名）等を挙げることができる。ビスフェノールＦジグリシジルエーテルとしてはエピコート８０７（三菱化学社製、商品名）、ＹＳＬＶ−８０（新日鐵化学株式会社製、商品名）等を挙げることができ、ビスフェノールＳジグリシジルエーテルとしてはＥＢＰＳ−２００（日本化薬株式会社製、商品名）、エピクロンＥＸＡ−１５１４（ＤＩＣ社製、商品名）等を挙げることができる。
【００４３】
ビフェノールジグリシジルエーテルとしてはＹＬ６１２１（三菱化学社製、商品名）等を挙げることができる。ビキシレノールジグリシジルエーテルとしてはＹＸ４０００Ｈ（三菱化学社製、商品名）等を挙げることができる。
【００４４】
水添ビスフェノールＡグリシジルエーテルとしてはＳＴ−２００４、ＳＴ−２００７（いずれも新日鐵化学社製、商品名）等を挙げることができる。上述した二塩基酸変性ジグリシジルエーテル型エポキシ樹脂としてはＳＴ−５１００、ＳＴ−５０８０（いずれも新日鐵化学社製、商品名）等を挙げることができる。ビフェニルアラルキル型エポキシ樹脂としては、ＮＣ−３０００、ＮＣ−３０００Ｈ（いずれも日本化薬株式会社製、商品名）等を挙げることができる。トリス（２，３−エポキシプロピル）イソシアヌレ−トとしては、ＴＥＰＩＣ−Ｓ、ＴＥＰＩＣ−ＶＬ、ＴＥＰＩＣ−ＰＡＳＢ２６（日産化学工業社製）、アラルダイドＰＴ８１０（ＢＡＳＦ社製、商品名）等を挙げることができる。
【００４５】
その他、ビスフェノールＡノボラック型エポキシ樹脂のＪＥＲ１５７Ｓ（三菱化学社製、商品名）等が挙げられる。テトラフェニロールエタン型エポキシ樹脂のＪＥＲＹＬ−９３１（三菱化学社製、商品名）、アラルダイド１６３（ＢＡＳＦ社製）等が挙げられる。テトラグリシジルキシレノイルエタン樹脂のＺＸ−１０６３（新日鐵化学社製）等が挙げられる。ナフタレン基含有エポキシ樹脂のＥＳＮ−１９０、ＥＳＮ−３６０（いずれも新日鐵化学社製、商品名）、ＨＰ−４０３２、ＥＸＡ−４７５０、ＥＸＡ−４７００（いずれもＤＩＣ社製、商品名）等が挙げられる。ジシクロペンタジエン骨格を有するエポキシ樹脂のＨＰ−７２００、ＨＰ−７２００Ｈ（いずれもＤＩＣ社製、商品名）等が挙げられる。グリシジルメタアクリレート共重合系エポキシ樹脂のＣＰ−５０Ｓ、ＣＰ−５０Ｍ（いずれも日本油脂社製、商品名）等が挙げられる。エポキシ変性のポリブタジエンゴム誘導体のＰＢ−３６００、ＰＢ−４７００（いずれもダイセル化学工業社製、商品名）等が挙げられる。ＣＴＢＮ変性エポキシ樹脂のＹＲ−１０２、ＹＲ−４５０（いずれも新日鐵化学社、商品名）等が挙げられる。ただし、（Ｃ）成分は、これらに限られるものではない。これらのエポキシ樹脂は、単独で又は２種以上を組み合わせて用いることができる。
【００４６】
（Ｄ）無機フィラー（以下、「（Ｄ）成分」という場合がある。）について説明する。本実施形態においては、（Ｄ）無機フィラーは、少なくとも（ｄ−１）第一の無機フィラー及び（ｄ−２）第二の無機フィラーを含有する。すなわち、（ｄ−１）平均粒子径が１００ｎｍ〜５００ｎｍ、最大粒子径が２μｍ以下、屈折率が１．５〜１．８である第一の無機フィラー、（ｄ−２）平均粒子径が５ｎｍ〜２００ｎｍ、屈折率が１．２以上１．５未満である第二の無機フィラー、の２種類を用いる。いずれの無機フィラーも最大粒子径が２μｍ以下となるように分散されることが好ましい。
【００４７】
（ｄ−１）第一の無機フィラーとしては、屈折率が１．５〜１．８の範囲であり、酸化アルミニウム、水酸化アルミニウム、炭酸カルシウム、水酸化カルシウム、硫酸バリウム、炭酸バリウム、酸化マグネシウム、水酸化マグネシウム、鉱山物由来のフィラー（タルク、マイカ等）等が挙げられる。これらは、粉砕機で粉砕され、場合によっては分級を行い、平均粒子径として１００ｎｍ〜５００ｎｍの範囲となり、最大粒子径２μｍ以下となるよう調整し、分散されることが望ましい。（ｄ−１）第一の無機フィラーの平均粒子径としては、１１５ｎｍ〜５００ｎｍの範囲であることがより望ましく、１３０ｎｍ〜４８０ｎｍの範囲であることがさらに望ましい。また、（ｄ−１）第一の無機フィラーの最大粒子径としては、１．９μｍ以下がより望ましく、１．８μｍ以下であることがさらに望ましい。
【００４８】
一方、（ｄ−２）第二の無機フィラーは、平均粒子径が５ｎｍ〜２００ｎｍ、屈折率が１．２以上１．５未満である無機フィラーである。また、（ｄ−２）第二の無機フィラーは、熱膨張係数が５．０×１０−６／℃以下であることが好ましく、３．０×１０−６／℃以下であることがより好ましく、１．０×１０−６／℃以下であることがさらに好ましい。
【００４９】
（ｄ−２）第二の無機フィラーの種類としては、いずれでも使用できるが、粒径の観点から、溶融球状シリカ、溶融粉砕シリカ、煙霧状シリカ、ゾルゲルシリカが好ましく、その中では、煙霧状シリカ、ゾルゲルシリカがより好ましい。これらのシリカは、必要に応じて、分級等を行い、粒径を調整したうえで用いることができる。第二の無機フィラーは、平均粒子径が５ｎｍ〜２００ｎｍの範囲にある所謂ナノシリカを用いることが望ましく、平均粒子径が５ｎｍ〜１５０ｎｍの範囲にあるナノシリカを用いることがより望ましく、平均粒子径が５ｎｍ〜１００ｎｍの範囲にあるナノシリカを用いることがさらに望ましい。第二の無機フィラーは、最大粒子径が２μｍ以下で分散されることが望ましく、最大粒子径が１．５μｍ以下で分散されることがより好ましく、最大粒子径が１．３μｍ以下で分散されることがさらに好ましい。また、凝集することなく感光性樹脂組成物中に分散させるためには、シランカップリング剤を用いることが好ましい。
【００５０】
シランカップリング剤としては、一般的に入手可能なものを用いることができ、アルキルシラン、アルコキシシラン、ビニルシラン、エポキシシラン、アミノシラン、アクリルシラン、メタクリルシラン、メルカプトシラン、スルフィドシラン、イソシアネートシラン、サルファーシラン、スチリルシラン、アルキルクロロシラン等が使用可能である。
【００５１】
具体的な化合物名としては、メチルトリメトキシシラン、ジメチルジメトキシシラン、トリメチルメトキシシラン、メチルトリエトキシシラン、メチルトリフェノキシシラン、エチルトリメトキシシラン、ｎ−プロピルトリメトキシシラン、ジイソプロピルジメトキシシラン、イソブチルトリメトキシシラン、ジイソブチルジメトキシシラン、イソブチルトリエトキシシラン、ｎ−ヘキシルトリメトキシシラン、ｎ−ヘキシルトリエトキシシラン、シクロヘキシルメチルジメトキシシラン、ｎ−オクチルトリエトキシシラン、ｎ−ドデシルメトキシシラン、フェニルトリメトキシシラン、ジフェニルジメトキシシラン、トリフェニルシラノール、メチルトリクロロシラン、ジメチルジクロロシラン、トリメチルクロロシラン、ｎ−オクチルジメチルクロロシラン、テトラエトキシシラン、３−アミノプロピルトリメトキシシラン、３−アミノプロピルトリエトキシシラン、３−（２−アミノエチル）アミノプロピルトリメトキシシラン、３−（２−アミノエチル）アミノプロピルメチルジメトキシシラン、３−フェニルアミノプロピルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、ビス（３−（トリエトキシシリル）プロピル）ジスルフィド、ビス（３−（トリエトキシシリル）プロピル）テトラスルフィド、ビニルトリアセトキシシラン、ビニルトリメトキシシラン、ビニルトリエトキシシラン、ビニルトリイソプロポキシシラン、アリルトリメトキシシラン、ジアリルジメチルシラン、３−メタクリロキシプロピルトリメトキシシラン、３−メタクリロキシプロピルメチルジメトキシシラン、３−メタクリロキシプロピルトリエトキシシラン、３−メルカプトプロピルトリメトキシシラン、３−メルカプトプロピルメチルジメトキシシラン、３−メルカプトプロピルトリエトキシシラン、Ｎ−（１，３−ジメチルブチリデン）−３−アミノプロピルトリエトキシシラン、アミノシラン等がある。
【００５２】
用いるシランカップリング剤として望ましいものは、感光性樹脂組成物に含まれる（Ａ）成分と反応する種類のものが良く、例えば、エポキシシラン、メルカプトシラン、イソシアネートシランが望ましい。これらのシランカップリング剤は、シリカと樹脂の結合を強めるため、永久マスクレジストとした際に膜の強度を強め、温度サイクル試験における耐クラック性等の向上に寄与する。
【００５３】
また、アクリルシラン、メタクリルシランを用いてもよい。エチレン性不飽和基を有する光重合モノマーのエチレン性不飽和基と反応し、上記シランカップリング剤を用いたときと同様の効果を発揮すると考えられる。
【００５４】
其々の無機フィラーの粒径を測定する際には、公知の粒度分布計を用いることが望ましい。例えば、粒子群にレーザー光を照射し、そこから発せられる回折・散乱光の強度分布パターンから計算によって粒度分布を求めるレーザー回折散乱式粒度分布計、動的光散乱法による周波数解析を用いて粒度分布を求めるナノ粒子の粒度分布計等が挙げられる。また、其々の無機フィラーの屈折率は、以下に示すような市販の装置で測定可能である。例えば、屈折計Ａｂｂｅｍａｔシリーズ（Ａｎｔｏｎ  ｐａａｒ社製）、又は精密屈折計ＫＰＲシリーズ（島津製作所社製）を用いて、屈折率を簡易的に測定することができる。
【００５５】
（Ｄ）無機フィラーの含有量は、感光性樹脂組成物の全質量基準で２５質量％以上７０質量％以下であることが望ましく、３５質量％以上６０質量％以下であることがより望ましく、４０質量％以上５５質量％以下であることがさらに望ましい。
【００５６】
また、（Ｄ）無機フィラーの（ｄ−１）の質量と（ｄ−２）の質量との比は、（ｄ−１）の質量：（ｄ−２）の質量＝１．０：０．１〜１．０：５．０であることが望ましく、１．０：０．２〜１．０：３．０であることがより望ましく、１．０：０．５〜１．０：１．５であることがさらに望ましい。
【００５７】
（Ｅ）アミノ基を有する有機フィラー（以下、「（Ｅ）成分」という場合がある。）について説明する。（Ｅ）成分は、平均粒子径が５００ｎｍ以下、最大粒子径が２μｍ以下である。（Ｅ）成分の平均粒子径は、４００ｎｍ以下であることが好ましい。また、（Ｅ）成分の最大粒子径は、１．５μｍ以下であることが好ましい。このような有機フィラーが、組成物中に分散されていることが望ましい。有機フィラーの平均粒子径及び最大粒子径については、（Ｄ）無機フィラーについて記したのと同様の方法によって測定することができる。
【００５８】
さらには、最近の配線微細化の傾向からライン／スペースで、５／５μｍといった微細配線間における絶縁耐性が要求されているが、上記第一の無機フィラーと同様に上記有機フィラーの最大粒子径を２μｍ以下とすることにより、５／５μｍといった微細配線間における絶縁耐性を達成することができる。
【００５９】
（Ｅ）アミノ基を有する有機フィラーとしては、メラミン、アセトグアナミン、ベンゾグアナミン、メラミン−フェノール−ホルマリン樹脂、ジシアンジアミド、トリアジン化合物、エチルジアミノ−Ｓ−トリアジン、２，４−ジアミノ−Ｓ−トリアジン、２，４−ジアミノ−６−キシリル−Ｓ−トリアジン等のトリアジン誘導体類、イミダゾール系、チアゾール系及びトリアゾール系、シランカップリング剤等の添加剤類が挙げられる。市販品としては、２ＭＺ−ＡＺＩＮＥ，２Ｅ４ＭＺ−ＡＺＩＮＥ，Ｃ１１Ｚ−ＡＺＩＮＥ、２ＭＡ−ＯＫ（いずれも四国化成工業社製、商品名）等が入手可能である。
【００６０】
（Ｅ）成分は、感光性樹脂組成物層と金属との密着性の他、耐プレシャークッカー性（耐ＰＣＴ性）、クラック耐性、耐熱性、めっき薬耐性及び耐電食性等の特性を向上させることができる。（Ｅ）成分も所定の粉砕機、分散機、分級機等を用いて樹脂組成物中に分散させることができる。
【００６１】
（Ｅ）アミノ基を有する有機フィラーの含有量は、固形分総量１００質量部に対して、０．１質量部以上２０質量部以下であることが望ましく、０．５質量部以上１５質量部以下であることがより望ましい。本有機フィラーは下地配線金属の酸化防止効果を示すが、０．１質量部以上とすることで、酸化防止効果を向上させることができ、２０質量部以下とすることで、解像性をより充分なものとすることができ、めっき浴の汚染を低減することができる。
【００６２】
（Ｆ）ポリアミド構造を有するエラストマー（以下、「（Ｆ）成分」という場合がある。）は、分子内にゴム成分からなる柔軟性成分と芳香族ポリアミド成分からなる剛直性成分とを有するブロック共重合体からなる。ゴム成分としては、ブタジエンゴム、ブタジエン−アクリロニトリルゴム、ブチルゴム、アクリルニトリルゴム、シリコーンゴム、エチレンプロビレンゴム、スルホン化ポリエチエレン、アクリルゴム、ウレタンゴム、シリコーンゴム、水素化ニトリルゴム等が挙げられる。（Ｆ）成分としては、フェノール性水酸基含有ポリアミドに、末端にカルボキシル基を有するブタジエン−アクリロニトリルゴム（ポリブタジエン／アクリロニトリル）を反応させたブロック共重合体であることが望ましい。そのような化合物としては、市販品では、例えば、ＫＡＹＡＦＬＥＸ  ＢＰＡＭ１５５、ＢＰＡＭ０１Ｈ（日本化薬株式会社製、商品名）等が挙げられる。
【００６３】
（Ｆ）成分の含有量は、感光性樹脂組成物全質量中、０．５質量％以上１５質量％以下であることが望ましく、１．０質量％以上１０質量％以下であることがより望ましく、１．０質量％以上５．０質量％以下であることがさらに望ましい。含有量が０．５質量％以上とすることで、密着性、柔軟性、強靭性等をより向上させることができ、１５質量％以下とすることで、解像性をより充分なものとすることができる。
【００６４】
感光性樹脂組成物には、必要に応じて他のエラストマー成分を含有してもよい。そのようなエラストマーとしては、公知のスチレン系エラストマー、オレフィン系エラストマー、ウレタン系エラストマー、ポリエステル系エラストマー、ポリアミド系エラストマー、アクリル系エラストマー、シリコーン系エラストマー等が例示できる。スチレン系エラストマーとしては、スチレン−ブタジエン−スチレンブロックコポリマ、スチレン−イソプレン−スチレンブロックコポリマ、スチレン−エチレン−ブチレン−スチレンブロックコポリマ、スチレン−エチレン−プロピレン−スチレンブロックコポリマ等が例示できる。
【００６５】
感光性樹脂組成物は、必要に応じて、光重合性モノマーを含有してもよい。感光性樹脂組成物に使用可能な光重合性モノマー成分としては、特に制限がなくエチレン性不飽和基を分子内に２つ以上有する光重合性モノマーを含有することが、感度、解像性の点で好ましい。光重合性モノマーは、単独で又は２種以上を組み合わせて使用される。特にエチレン性不飽和基を１分子内に３つ以上有する多官能光重合モノマーを１種以上含有することが望ましい。
【００６６】
例えば、ビスフェノールＡ系（メタ）アクリレート化合物、多価アルコールにα，β−不飽和カルボン酸を反応させて得られる化合物、グリシジル基含有化合物にα，β−不飽和カルボン酸を反応させて得られる化合物、分子内にウレタン結合を有する（メタ）アクリレート化合物等のウレタンモノマー又はウレタンオリゴマーなどが挙げられる。ウレタンモノマーとしては、ＵＸ−５１２０Ｄ（日本化薬株式会社、商品名）等が入手可能である。また、これら以外にも、ノニルフェノキシポリオキシエチレンアクリレート、γ−クロロ−β−ヒドロキシプロピル−β’−（メタ）アクリロイルオキシエチル−ｏ−フタレート、β−ヒドロキシアルキル−β’−（メタ）アクリロイルオキシアルキル−ｏ−フタレート等のフタル酸系化合物、（メタ）アクリル酸アルキルエステル、ＥＯ変性ノニルフェニル（メタ）アクリレート等が挙げられる。中でも、エチレン性不飽和基を１分子内に６つ以上有する多官能光重合モノマーがリフロー実装時のクラック耐性の向上に有効である。
【００６７】
エチレン性不飽和基を１分子内に３つ以上有する多官能光重合モノマーとしては、トリメチロールプロパントリエトキシトリアクリレート（ＳＲ−４５４、日本化薬株式会社製、商品名）等が商業的に入手可能である。
エチレン性不飽和基を１分子内に６つ以上有する多官能光重合モノマーとしては、ジペンタエリスリトールヘキサアクリレートとその類似構造体のものがあり、商業的には、ＫＡＹＡＲＡＤ  ＤＰＨＡ、ＫＡＹＡＲＡＤ  Ｄ−３１０、ＫＡＹＡＲＡＤ  Ｄ−３３０、ＫＡＹＡＲＡＤ  ＤＰＣＡ−２０、３０、ＫＡＹＡＲＡＤ  ＤＰＣＡ−６０、１２０（いずれも日本化薬株式会社製、商品名）等として入手可能である。
【００６８】
感光性樹脂組成物には、必要に応じて顔料成分を用いることができる。例えば、フタロシアニンブルー、フタロシアニングリーン、アイオジングリーン、ジスアゾイエロー、マラカイトグリーン、クリスタルバイオレット、酸化チタン、カーボンブラック、ナフタレンブラック、アゾ系の有機顔料等の着色剤又は染料などを用いることができる。
【００６９】
さらに、感光性樹脂組成物は、ハイドロキノン、ハイドロキノンモノメチルエーテル、ｔ−ブチルカテコール、ピロガロール、フェノチアジン、ニトロソ化合物等の重合禁止剤、ベントン、モンモリロナイト、エアロジル、アミドワックス等のチキソ性付与剤、シリコーン系、フッ素系、高分子系等の消泡剤、レベリング剤などを、感光性樹脂組成物の所望の特性に影響を与えない範囲で含んでいてもよい。
【００７０】
感光性樹脂組成物には、必要に応じて希釈剤を用いることができる。希釈剤としては、従来公知の有機溶剤を使用できる。
【００７１】
感光性樹脂組成物を液状のまま使用する場合には、希釈剤の含有量は、感光性樹脂組成物全質量中の５〜４０質量％であることが好ましい。
【００７２】
次に、好適な実施形態の感光性フィルムについて説明する。
【００７３】
本発明に係る感光性フィルムは、支持体と、該支持体上に形成された本発明の感光性樹脂組成物からなる感光性樹脂組成物層（感光層）とを備えるものである。この感光性樹脂組成物層上には、該感光性樹脂組成物層を被覆する保護フィルムを更に備えていてもよい。
【００７４】
上記支持体としては、ポリエチレンテレフタレート、ポリプロピレン、ポリエチレン、ポリエステル等の耐熱性及び耐溶剤性を有する重合体フィルムを用いることができる。上記支持体（重合体フィルム）の厚みは、５〜２５μｍとすることが好ましく、５〜２０μｍであることがより好ましく、１０〜２０μｍであることがさらに好ましい。この厚みが５μｍ以上であると、現像前の支持体剥離の際に支持体の破れ等を充分に抑制することができる。この厚みが２５μｍ未満であると支持体を介しての露光であっても充分な解像度を得ることができる。なお、上記重合体フィルムは、一つを支持体として、他の一つを保護フィルムとして感光性樹脂組成物層の両面に積層して使用してもよい。
【００７５】
上記保護フィルムとしては、ポリエチレンテレフタレート、ポリプロピレン、ポリエチレン、ポリエステル等の耐熱性及び耐溶剤性を有する重合体フィルムを用いることができる。上記保護フィルムの厚みは、１〜１００μｍであることが好ましく、５〜５０μｍであることがより好ましく、５〜３０μｍであることがさらに好ましく、１５〜３０μｍであることが特に好ましい。
【００７６】
上記感光性樹脂組成物層は、本発明の感光性樹脂組成物を有機溶剤（希釈剤）に溶解して固形分３０〜７０質量％程度の溶液（塗布液）とした後に、かかる溶液（塗布液）を支持体上に塗布して乾燥することにより形成することが好ましい。
【００７７】
上記塗布は、例えば、ロールコータ、コンマコータ、グラビアコータ、エアーナイフコータ、ダイコータ、バーコータ等を用いた公知の方法で行うことができる。また、上記乾燥は７０〜１５０℃、５〜３０分間程度で行うことができる。乾燥後の感光性樹脂組成物中の残存有機溶剤量は、後の工程での有機溶剤の拡散を防止する点から、感光性樹脂組成物全質量に対して３質量％以下とすることが好ましい。
【００７８】
上記感光性樹脂組成物からなる感光層の厚みは、用途により異なるが、乾燥後の厚みで１０〜１００μｍであることが好ましく、１５〜６０μｍであることがより好ましく、２０〜５０μｍであることが特に好ましい。この厚みが１０μｍ以上であると、容易に塗工することが可能であり、１００μｍ以下であると、感光層内部においても充分な感度が得られ、解像度も向上させることができる。
【００７９】
上記感光性フィルムは、クッション層、接着層、光吸収層、ガスバリア層等の中間層などを更に有していてもよい。また、得られた感光性フィルムはシート状で、又は巻芯にロール状に巻き取って保管することができる。なお、この際支持体が最も外側になるように巻き取られることが好ましい。上記ロール状の感光性フィルムロールの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。上記巻芯としては、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックなどが挙げられる。
【００８０】
次に、本発明の感光性フィルムを用いたレジストパターンの形成方法について説明する。
【００８１】
まず、レジストパターンを形成すべき基板上に、上述した感光性樹脂組成物からなる感光層を形成する。上記感光性フィルムの保護フィルムを感光性樹脂組成物層から剥離させた後、基板上に形成された回路パターンを有する導体層を覆うように、感光性樹脂組成物層の露出した面をラミネート等により密着させる（積層工程）。密着性及び追従性向上の観点から減圧下で積層する方法も好ましい。なお、感光性樹脂組成物は、感光性樹脂組成物の溶液（ワニス）をスクリーン印刷法、ロールコータ等により塗布する方法などの公知の方法により基板上に塗布することもできる。
次いで、必要に応じて上述した感光性フィルムから支持体を除去する除去工程を行い、マスクパターンを通して、感光性樹脂組成物層の所定部分に活性光線を照射（パターン照射）し、照射部の感光性樹脂組成物層を光硬化させる露光工程を行う。なお、マスクパターンを介さずにパターン照射する、ダイレクト露光を行ってもよい。
【００８２】
さらに、感光性樹脂組成物層上に支持体が存在している場合にはその支持体を除去した後、ウエット現像又はドライ現像で感光性樹脂組成物層の光硬化されていない部分（未露光部）を除去して現像すること（現像工程）により、レジストパターンを形成することができる。
【００８３】
現像方法としては、スプレー、揺動浸漬、ブラッシング、スクラッピング等の公知の方法が適宜採用される。
【００８４】
現像液としては、０．１〜５質量％炭酸ナトリウムの希薄溶液、０．１〜５質量％炭酸カリウムの希薄溶液、０．１〜５質量％水酸化ナトリウムの希薄溶液、０．１〜５質量％四ホウ酸ナトリウムの希薄溶液が好ましい。これらの現像液のｐＨは９〜１１の範囲とすることが好ましい。また、このようなアルカリ性水溶液の温度は、感光層の現像性に合わせて調節され、２０〜５０℃とすることが好ましい。さらに、上記アルカリ性水溶液中には、現像を促進させるために界面活性剤、消泡剤等を混入させてもよい。
【００８５】
本実施形態に係るレジストパターンの形成方法においては、必要に応じて、上述した２種以上の現像方法を併用して用いてもよい。現像の方式には、ディップ方式、バトル方式、スプレー方式、高圧スプレー方式、ブラッシング、スラッピング等がある。高圧スプレー方式が、解像度向上のためには最も適している。
【００８６】
現像後に行われる金属面のエッチングには、塩化第二銅溶液、塩化第二鉄溶液、アルカリエッチング溶液等を用いることができる。
【００８７】
次に、本発明の感光性フィルムを用いた本発明の永久マスクレジスト及びその製造方法の好適な実施形態について説明する。
上記のレジストパターンの形成方法と同様の方法により永久マスクレジストを形成することができる。上記現像工程終了後、はんだ耐熱性、耐薬品性等を向上させる目的で、高圧水銀ランプによる紫外線照射（紫外線照射工程）又は加熱（加熱工程）を行うことが好ましい。紫外線を照射させる場合は必要に応じてその照射量を調整することができる。例えば、０．０５〜１０Ｊ／ｃｍ２程度の照射量で照射を行うことができる。また、レジストパターンを加熱する場合は、１３０〜２００℃程度の範囲で１５〜９０分程行われることが好ましい。
【００８８】
紫外線照射及び加熱は、両方を行ってもよい。この場合、両方を同時に行ってもよく、いずれか一方を実施した後に他方を実施してもよい。紫外線照射と加熱とを同時に行う場合は、はんだ耐熱性及び耐薬品性をより良好に付与する観点から、６０〜１５０℃に加熱することが好ましい。
【００８９】
本実施形態に係る永久マスクレジストは、基板にはんだ付けを施した後の配線の保護膜を兼ねる。また、本実施形態に係る永久マスクレジストは、保護膜としての諸特性を有し、プリント配線板用、半導体パッケージ基板用、フレキシブル配線板用の永久マスクレジストとして用いることが可能である。
【００９０】
上記永久マスクレジストは、例えば、基板に対し、めっき、エッチング等を施す場合に、めっきレジスト、エッチングレジスト等として用いられる。その他、そのまま基板上に残されて、配線等を保護するための保護膜として用いられる。
【００９１】
上述の露光工程において、上記基板上に形成された回路パターンを有する導体層の所定部分が未露光となるパターンを有するマスク又は描画データを用いて露光を行った場合、これを現像することにより、未露光部分が除去され、上記導体層の一部が露出した、開口パターンを有するレジストが得られる。その後、上述の永久マスクレジストを形成するのに必要な処理を行うことが好ましい。
【００９２】
［半導体パッケージ］
本実施形態の感光性樹脂組成物は、半導体パッケージ用プリント配線板の永久マスクレジストの形成に好適に用いることができる。すなわち、本発明は、上述の感光性樹脂組成物の硬化物からなる永久マスクレジストを有する半導体パッケージを提供する。図１は、半導体パッケージ基板を示す模式断面図である。半導体パッケージ１０は、半導体チップ搭載用基板５０と、半導体チップ搭載用基板５０に搭載された半導体チップ１２０とを備える。半導体チップ搭載用基板５０と半導体チップ１２０とは、ダイボンドフィルム又はダイボンドペーストからなる接着剤１１７で接着されている。半導体チップ搭載用基板５０は、絶縁基板１００を備え、絶縁基板１００の一方面上には、ワイヤボンディング用配線端子１１０と、配線端子１１０の一部が露出する開口部が形成された永久マスクレジスト９０が設けられ、反対側の面上には、永久マスクレジスト９０とはんだ接続用接続端子１１１とが設けられている。永久マスクレジスト９０は、上記本実施形態の感光性樹脂組成物の硬化物からなる層である。はんだ接続用接続端子１１１は、プリント配線板との電気的な接続を行うために、はんだボール１１４を搭載している。半導体チップ１２０とワイヤボンディング用配線端子１１０とは、金ワイヤ１１５を用いて電気的に接続されている。半導体チップ１２０は、半導体用封止樹脂１１６によって封止されている。
【００９３】
なお、本実施形態の感光性樹脂組成物は、フリップチップ型の半導体パッケージにも適用することができる。図２は、フリップチップ型の半導体パッケージ基板を示す模式断面図である。フリップチップ型の半導体パッケージ基板２０は、半導体チップ搭載用基板５０と、半導体チップ搭載用基板５０に搭載された半導体チップ１２０とを備える。半導体チップ搭載用基板５０と半導体チップ１２０とは、アンダーフィル剤１１８で充填されている。半導体チップ搭載用基板５０は、絶縁基板１００ｂと、絶縁基板１００ａと、永久マスクレジスト９０とがこの順で積層された構成を有する。永久マスクレジスト９０は、上記本実施形態の感光性樹脂組成物の硬化物からなる層である。絶縁基板１００ｂは、絶縁基板１００ａ側の表面にパターン化された銅配線８０を有し、絶縁基板１００ａは、永久マスクレジスト９０側の表面にパターン化された銅配線８０を有する。絶縁基板１００ｂ上の銅配線８０と、絶縁基板１００ａ上の銅配線８０の少なくとも一部とは、絶縁基板１００ａ及び絶縁基板１００ｂを貫通するように形成されたはんだ接続用接続端子１１１により電気的に接続されている。また、永久マスクレジスト９０は、絶縁基板１００ａ上の銅配線８０を覆うように形成されているが、はんだ接続用接続端子１１１に対応する銅配線８０上には、銅配線８０が露出するように開口部１１２が形成されている。絶縁基板１００ａ上の銅配線８０は、半導体チップ１２０の半導体チップ搭載用基板５０に対向する面に形成された銅配線８０と、上記開口部１１２に設けられたはんだボール１１４を介して電気的に接続されている。
【００９４】
本発明は、例えば、上記感光性樹脂組成物の応用に係る発明ということもできる。すなわち、本発明の一側面は、（Ａ）エチレン性不飽和基とカルボキシル基を有する樹脂、（Ｂ）光重合開始剤、（Ｃ）エポキシ樹脂、（Ｄ）無機フィラー、及び（Ｅ）アミノ基を有する有機フィラーを含有する感光性樹脂組成物であって、（Ｄ）は、（ｄ−１）平均粒子径が１００ｎｍ〜５００ｎｍ、最大粒子径が２μｍ以下、屈折率が１．５〜１．８である第一の無機フィラーと、（ｄ−２）平均粒子径が５ｎｍ〜２００ｎｍ、屈折率が１．２以上１．５未満である第二の無機フィラーとを含有し、（Ｅ）は、平均粒子径が５００ｎｍ以下、最大粒子径が２μｍ以下である有機フィラーを含有する、感光性樹脂組成物の、感光性フィルムの製造のための応用、である。
【００９５】
また、本発明の他の側面は、（Ａ）エチレン性不飽和基とカルボキシル基を有する樹脂、（Ｂ）光重合開始剤、（Ｃ）エポキシ樹脂、（Ｄ）無機フィラー、及び（Ｅ）アミノ基を有する有機フィラーを含有する感光性樹脂組成物であって、（Ｄ）は、（ｄ−１）平均粒子径が１００ｎｍ〜５００ｎｍ、最大粒子径が２μｍ以下、屈折率が１．５〜１．８である第一の無機フィラーと、（ｄ−２）平均粒子径が５ｎｍ〜２００ｎｍ、屈折率が１．２以上１．５未満である第二の無機フィラーとを含有し、（Ｅ）は、平均粒子径が５００ｎｍ以下、最大粒子径が２μｍ以下である有機フィラーを含有する、感光性樹脂組成物の、永久マスクレジスト製造用感光性樹脂組成物としての応用、である。
【００９６】
本発明の永久マスクレジストを備えた基板は、その後、半導体素子などの実装（例えば、ワイヤボンディング、Ｃ４はんだ接続等）がなされ、そして、パソコン等の電子機器へ装着される。
【００９７】
以上、本発明をその実施形態に基づいて詳細に説明した。しかし、本発明は上記実施形態に限定されるものでなく、その要旨を逸脱しない範囲で様々な変形が可能である。
【実施例】
【００９８】
以下、実施例により本発明を更に詳細に説明するが、本発明はこれらの実施例に限定されるものではない。【００９９】
（実施例１〜１３及び比較例１〜９）
［感光性樹脂組成物溶液の調製］
まず、実施例１〜１３及び比較例１〜９について、それぞれ表１、表２に示す各成分を同表に示す配合量（質量部）で混合し、希釈剤としてメチルエチルケトン（ＭＥＫ）を加えることにより、感光性樹脂組成物溶液を得た。なお、表中の各成分の詳細は下記のとおりである。【０１００】
（Ａ）成分：エチレン性不飽和基とカルボキシル基を有する樹脂
ＥＸＰ−３１３３：ビスフェノールＦノボラック型酸変性エポキシ樹脂（ＤＩＣ社製、重量平均分子量７０００、酸価６３ｍｇＫＯＨ／ｇ）
ＥＸＰ−３０７３：酸変性クレゾールノボラック型エポキシアクリレート（ＤＩＣ社製、サンプル名）
ＵＸＥ−３０２４：ウレタン変性ビスフェノールＡ型酸変性エポキシアクリレート（日本化薬株式会社製、重量平均分子量１００００、酸価６７ｍｇＫＯＨ／ｇ、商品名）【０１０１】
［重量平均分子量の測定］
重量平均分子量（Ｍｗ）は、ゲルパーミエーションクロマトグラフィー法（ＧＰＣ）によって測定し、標準ポリスチレンの検量線を用いて換算することにより導出した。ＧＰＣの条件を以下に示す。
ＧＰＣ条件
ポンプ：日立Ｌ−６０００型（株式会社日立製作所製、製品名）
カラム：Ｇｅｌｐａｃｋ ＧＬ−Ｒ４２０、Ｇｅｌｐａｃｋ ＧＬ−Ｒ４３０、Ｇｅｌｐａｃｋ
ＧＬ−Ｒ４４０（以上、日立化成株式会社製、製品名）
溶離液：テトラヒドロフラン
測定温度：４０℃
流量：２．０５ｍＬ／分
検出器：日立Ｌ−３３００型ＲＩ（株式会社日立製作所製、製品名）【０１０２】
（Ｂ）成分：光重合開始剤
Ｉ９０７：２−メチル−１−（４−メチルチオフェニル）−２−モルフォリノプロパン−１−オン（ＢＡＳＦ社製、商品名：ＩＲＧＡＣＵＲＥ  ９０７）
ＤＥＴＸ−Ｓ：２，４−ジエチルチオキサントン（日本化薬株式会社製、商品名：ＫＡＹＡＣＵＲＥ−ＤＥＴＸ−Ｓ）
ＯＸＥ−０２：エタノン，１−［９−エチル−６−（２−メチルベンゾイル）−９Ｈ−カルバゾール−３−イル］−，１−（Ｏ−アセチルオキシム）（ＢＡＳＦ社製、商品名：ＩＲＧＡＣＵＲＥ  ＯＸＥ  ０２）【０１０３】
（Ｃ）成分：エポキシ樹脂
ＮＣ−３０００Ｈ：ビフェニルアラルキル型エポキシ樹脂（日本化薬株式会社製、商品名）
ＹＳＬＶ−８０：ビスフェノールＦ型エポキシ樹脂（新日鐵化学社製、商品名）【０１０４】
（Ｄ）成分：無機フィラー
（ｄ−１）平均粒子径が１００ｎｍ〜５００ｎｍ、最大粒子径が２μｍ以下、屈折率が１．５〜１．８である第一の無機フィラー
ＡＳＡ：硫酸バリウム（日本ソルベイ社製、商品名）
ＨＫ−００１：水酸化アルミニウム（昭和電工社製、商品名ハイジライトＨＫ−００１）
ＢＭＴ−３ＬＶ：ベーマイト型水酸化アルミニウム粒子（河合石灰工業株式会社製、商品名）
ＣＳ−３Ｎ−Ａ３０：炭酸カルシウム（宇部マテリアルズ社製、商品名）
何れのフィラーも湿式微粉砕機スターミルＬＭＺ（アシザワファインテック社製）で、直径１．０ｍｍのジルコニアビーズを用い、周速１２ｍ／ｓにて粉砕、分散して分散液を調製した。分散後の平均粒子径、及び最大粒子径は、レーザー回折散乱式マイクロトラック粒度分布計「ＭＴ−３１００」（日機装社製）を用いて測定した。其々、平均１８４ｎｍ、最大０．５８μｍ、平均４８０ｎｍ、最大１．７３μｍ、平均３９３ｎｍ、最大１．１５μｍ、平均１３５ｎｍ、最大０．８８μｍであり、平均粒子径が１００ｎｍ〜５００ｎｍであり、最大粒子径は２μｍ以下であることを確認した。屈折率は其々、１．６４、１．５７、１．６５、１．６８であり、屈折率が１．５〜１．８であることを確認した。
（ｄ−２）平均粒子径が５ｎｍ〜２００ｎｍ、屈折率が１．２以上１．５未満である第二の無機フィラー
シリカＡ：ゾルゲルナノシリカでありシランカップリング剤として、メタクリルシランである３−メタクリロキシプロピルトリメトキシシランでカップリング処理したサンプル２−Ｎ（アドマテックス社製、サンプル名）
シリカＢ：煙霧状シリカであるＳＩＲＭＩＢＫ（ＣＩＫナノテック社製、サンプル名）を用いた。
分散状態は、動的光散乱式ナノトラック粒度分布計「ＵＰＡ−ＥＸ１５０」（日機装社製）を用いて測定した。其々、平均粒子径が、５０ｎｍ、１００ｎｍであり、最大粒子径は１μｍ以下となっていることを確認した。屈折率および熱膨張係数はともに１．４５、０．５×１０−６／℃であることを確認した。【０１０５】
（Ｅ）成分：アミノ基を有する有機フィラー（平均粒子径が５００ｎｍ以下、最大粒子径が２μｍ以下である有機フィラー）
メラミン：微粉メラミン（日産化学工業社製、商品名）
ジシアンジアミド（三菱化学株式会社製、商品名）
何れの有機フィラーについても（ｄ−１）無機フィラーと同様の方法で粉砕、分散し、平均粒子径が５００ｎｍ以下、最大粒子径が２．０μｍ以下となっていることを確認して用いた。レーザー回折型粒度分布計のＭＴ３０００（日機装社製）を用いて測定した。【０１０６】
（Ｆ）成分：ポリアミド構造を有するエラストマー
ＫＡＹＡＦＬＥＸ  ＢＰＡＭ１５５（日本化薬株式会社製、商品名）
（その他）成分
エチレン性不飽和基を有する光重合性モノマーとして、ＤＰＨＡ（日本化薬株式会社製、商品名）、ＵＸ−５１０２Ｄ（日本化薬株式会社製、商品名）、ブタジエン系エラストマーであるエポリードＰＢ３６００（ダイセル化学工業社製、商品名）、重合禁止剤として、アンテージ５００（川口化学工業社製、商品名）、顔料として、ＨＣＰ−ＰＭ−５３８５（東洋インキ社製、商品名）を用いた。【０１０７】
比較例のみに用いた成分について説明する。
（ｄ−１）平均粒子径が１００ｎｍ〜５００ｎｍ、最大粒子径が２μｍ以下、屈折率が１．５〜１．８である第一の無機フィラー
ＡＳＡ（分散条件１）：硫酸バリウムであり、上記実施例と同条件で分散した無機フィラーを用いた（平均粒子径１８４ｎｍ、最大粒子径０．５８μｍ、屈折率１．６４）。
ＡＳＡ（分散条件２）：硫酸バリウムであり、分散時間を短くして調製した無機フィラーを用いた（平均粒子径３４５ｎｍ、最大粒子径３．２０μｍ、屈折率１．６４）。
ＳＧ−９５：タルク（平均粒子径１．５μｍ、最大粒子径２０．６μｍ、屈折率１．５７）
平均粒子径、及び最大粒子径は、レーザー回折散乱式マイクロトラック粒度分布計「ＭＴ−３１００」（日機装社製）を用いて測定した。
（ｄ−２）平均粒子径が５ｎｍ〜２００ｎｍ、屈折率が１．２以上１．５未満である第二の無機フィラー
シリカＣ：高純度溶融石英フィラーＦＬＢ−１「シリカ」（龍森社製）を用いた（平均粒子径５２０ｎｍ、屈折率１．６４、熱膨張係数０．５×１０−６／℃、最大粒子径１５．２μｍ）。
平均粒子径、及び最大粒子径は、動的光散乱式ナノトラック粒度分布計「ＵＰＡ−ＥＸ１５０」（日機装社製）を用いて測定した。【０１０８】
【表１】
2013161756.tif 000003
【０１０９】
【表２】
2013161756.tif 000004
【０１１０】
［感光性フィルムの製造］
次いで、この感光性樹脂組成物溶液を支持体である１６μｍ厚のポリエチレンテレフタレートフィルム（Ｇ２−１６、帝人社製、商品名）上に均一に塗布することにより感光性樹脂組成物層を形成し、それを、熱風対流式乾燥機を用いて１００℃で約１０分間乾燥した。感光性樹脂組成物層の乾燥後の膜厚は、２５μｍであった。【０１１１】
続いて、感光性樹脂組成物層の支持体と接している側とは反対側の表面上に、ポリエチレンフィルム（ＮＦ−１５、タマポリ社製、商品名）を保護フィルムとして貼り合わせ、感光性フィルムを得た。【０１１２】
［感度、解像性の評価］
１２μｍ厚の銅箔をガラスエポキシ基材に積層したプリント配線板用基板（Ｅ−６７９、日立化成株式会社製、商品名）の銅表面を砥粒ブラシで研磨し、水洗後、乾燥した。このプリント配線板用基板上にプレス式真空ラミネータ（ＭＶＬＰ−５００、名機製作所製、商品名）を用いて、プレス熱板温度７０℃、真空引き時間２０秒、ラミネートプレス時間３０秒、気圧４ｋＰａ以下、圧着圧力０．４ＭＰａの条件の下、上記感光性フィルムの保護フィルムを剥離して積層し、評価用積層体を得た。【０１１３】
その後、室温で１時間以上放置した後、得られた評価用積層体の支持体上に、４１段ステップタブレット（日立化成株式会社製）を密着させ、超高圧水銀ランプを光源としたダイレクトイメージング露光装置ＤＸＰ−３５１２（オーク製作所社製）を用いて露光を行った。【０１１４】
露光後から室温で３０分間放置した後、支持体のポリエチレンテレフタレートフィルムを除去し、３０℃の１質量％炭酸ナトリウム水溶液で未露光部の感光性樹脂組成物を６０秒間スプレー現像し、感光性樹脂組成物の硬化膜を得た。現像後、４１段ステップタブレットの残存ステップ段数が１０．０となる露光エネルギー量を感光性樹脂組成物の感度（単位；ｍＪ／ｃｍ２）とした。この感度で露光したパターンを用いて、感光性樹脂組成物の評価を行った。【０１１５】
感度の評価は、残存ステップ段数が１０．０となる露光エネルギー量で行った。すなわち、２００ｍＪ／ｃｍ２以下を「３」とし、２００ｍＪ／ｃｍ２超３００ｍＪ／ｃｍ２以下を「２」、３００ｍＪ／ｃｍ２超の場合を「１」とした。なお、露光エネルギー量が小さいほど、高感度で露光に要する時間が短くなり、特にダイレクトイメージング露光におけるスループットがよくなる。【０１１６】
解像性の評価は、残存ステップ段数が１０．０となる露光エネルギー量で露光、スプレー現像し、現像処理後のレジストパターンに対する光学顕微鏡観察において、剥がれ及びよれが観測されないライン幅（単位：μｍ）のうち最も小さい幅を測定することで行った。ライン・アンド・スペースとして残ったライン幅（μｍ）の数値が小さいほど良好な値である。この最少幅を解像度（μｍ）として、結果を表３、表４に示した。【０１１７】
［銅密着性の評価］
３５μｍ厚の銅箔に対し、プレス式真空ラミネータ（ＭＶＬＰ−５００、名機製作所製、商品名）を用いて、プレス熱板温度７０℃、真空引き時間２０秒、ラミネートプレス時間３０秒、気圧４ｋＰａ以下、圧着圧力０．４ＭＰａの条件の下、上記感光性フィルムの保護フィルムを剥離して積層し、評価用積層体を得た。その後、室温で１時間以上放置した後、得られた評価用積層体の支持体上に、４１段ステップタブレット（日立化成株式会社製）を密着させ、残存ステップ段数が１０．０となる露光エネルギー量を照射した。その後、３０℃の１質量％炭酸ナトリウム水溶液で未露光部の感光性樹脂組成物を６０秒間スプレー現像し感光性樹脂組成物の硬化膜を得た。その後、コンベア式ＵＶ照射機で１Ｊ／ｃｍ２照射、次いで、熱風循環式乾燥機で１６０℃／１時間の熱キュアを行い、ポストキュアを行った。このようにして、銅箔上に永久マスクレジストを形成した。
永久マスクレジストが形成された銅箔を、線幅５ｍｍとなるようにカッターで切り出した。上記永久マスクレジスト部分を接着剤で固定し、銅箔引き剥がし試験を行い、銅密着性の評価を行った。試験は９０℃方向引張試験で引張速度を５０ｍｍ／分とし、測定装置として島津製作所製オートグラフＡＧ−１００Ｃを用いて行った。銅密着性は次の基準で評価した。銅箔引き剥がし強さ（単位：ｋＮ／ｍ）が１．０以上である場合を「３」、０．７以上１．０未満の場合を「２」、０．７未満である場合を「１」とした。得られた結果を表３、表４に示した。【０１１８】
［熱膨張係数（ＣＴＥ）の評価］
上記「感度、解像性の評価」と同様にして作製した評価用積層体（感光性積層体）の全面を露光して、現像、紫外線照射、加熱処理まで行うことで、１６μｍ厚のポリエチレンテレフタレートフィルム（Ｇ２−１６、帝人株式会社製、商品名）上に、永久マスクレジストを形成した。次いで、カッターナイフで、永久マスクレジストが形成されたポリエチレンテレフタレートフィルムを、幅３ｍｍ、長さ３０ｍｍに切り出した。永久マスクレジスト上のポリエチレンテレフタレートを剥離し、熱膨張係数評価用永久マスクレジストを得た。
ＴＭＡ装置ＳＳ６０００（セイコー・インスツルメンル株式会社製）を用いて、引張りモードでの熱膨張係数の測定を行った。引張り荷重は２ｇ、スパン（チャック間距離）は１５ｍｍ、昇温速度は１０℃／分とした。まず、サンプル（熱膨張係数評価用永久マスクレジスト）を装置に装着し、室温（２５℃）から１６０℃まで加熱し、１５分間放置した。その後、−６０℃まで冷却し、−６０℃から２５０℃まで昇温速度１０℃／分の条件で測定を行った。ＣＴＥは次の基準で評価した。２５℃から２００℃までの範囲で見られる変曲点をＴｇとし、その時の温度が、１２０℃以上のものを「３」、１００℃以上１２０℃未満のものを「２」、１００℃未満のものを「１」とした。
ＣＴＥはＴｇ以下の温度で得られる曲線の接線の傾きを用いた。実施例１で得られたＣＴＥの値を基準値として、この基準値からの差が３０％未満のものを「３」とし、３０％以上５０％未満のものを「２」、５０％以上のものを「１」とした。結果を表３、表４に示した。【０１１９】
［ＨＡＳＴ耐性の評価］
コア材に１２μｍ厚の銅箔をガラスエポキシ基材に積層したプリント配線板用基板（ＭＣＬ−Ｅ−６７９ＦＧ、日立化成株式会社、商品名）、セミアディティブ配線形成用ビルドアップ材（ＡＳ−ＺＩＩ、日立化成株式会社製、商品名）を用いて、ライン／スペースが８μｍ／８μｍのくし型電極を作製し、これを評価基板とした。【０１２０】
この評価基板におけるくし型電極上に、上記「感度、解像性の評価」と同様にして永久マスクレジストを形成した（くし型電極部分に永久マスクレジストが残るように露光し現像、紫外線照射、加熱処理を行い形成）。さらに、得られた永久マスクレジストを１３０℃、８５％ＲＨ、６Ｖ条件下に２００時間晒した。その後、抵抗値の測定とマイグレーションの発生の程度を１００倍の金属顕微鏡により観察し、次の基準で評価した。
すなわち、抵抗値が１．０×１０１０Ω以上が保持されており、永久マスクレジストにマイグレーションが発生しなかったものは「３」とし、抵抗値が１．０×１０１０Ω以上が保持されていたが、僅かにマイグレーションが発生したものは「２」、抵抗値が１．０×１０１０Ω未満となり、マイグレーションが大きく発生したものは「１」とした。結果を表３、表４に示した。【０１２１】
［クラック耐性の評価］
上記「感度、解像性の評価」と同様にして作製した評価用積層体上に、２ｍｍ角のパターンを有するフォトデータをダイレクトイメージング露光装置ＤＸＰ−３５１２（オーク製作所製）を使用して、４１段ステップタブレット（日立化成株式会社製）の現像後の残存ステップ段数が１０．０となるエネルギー量で露光を行った。次いで、常温（２５℃）で１時間静置した後、上記評価用積層体基板上のポリエチレンテレフタレートフィルムを剥離し、３０℃の１質量％炭酸ナトリウム水溶液で、最小現像時間（未露光部が現像される最小時間）の２．０倍の時間でスプレー現像を行い、パターンを有する感光性樹脂組成物の硬化膜を形成した。その後、コンベア式ＵＶ照射機で１Ｊ／ｃｍ２照射、次いで、熱風循環式乾燥機で１６０℃／１時間の熱キュアを行い、ポストキュアを行った。こうして得られたパターンを有する永久マスクレジストが形成された評価基板をクラック耐性の評価基板として用いた。【０１２２】
評価基板を、−６５℃の大気中に１５分間晒した後、１８０℃／分の昇温速度で昇温し、次いで、１５０℃の大気中に１５分間晒した後、１８０℃／分の降温速度で降温する熱サイクルを１０００回繰り返した。このような環境下に晒した後、評価基板の永久マスクレジストのクラック及び剥離程度を１００倍の金属顕微鏡により観察し、次の基準でクラック耐性を評価した。
すなわち、２ｍｍ角の開口部の１０箇所を確認して永久マスクレジスト膜のクラック及び剥離を全く観察できなかったものは「３」とし、クラック及び剥離が観察されたのが１０箇所中２箇所以下であるものを「２」、クラック及び剥離が観察されたのが１０箇所中３箇所以上であるものを「１」とした。結果を表３、表４に示した。【０１２３】
【表３】
2013161756.tif 000005
【０１２４】
【表４】
2013161756.tif 000006
【符号の説明】
【０１２５】
１０…半導体パッケージ、２０…フリップチップ型半導体パッケージ、５０…半導体チップ搭載用基板、８０…銅配線、９０…永久マスクレジスト、１００ａ，１００ｂ…絶縁基板、１１０…ワイヤボンディング用配線端子、１１１…はんだ接続用接続端子、１１２…開口部、１１４…はんだボール、１１５…金ワイヤ、１１６…半導体用封止樹脂、１１７…接着剤、１１８…アンダーフィル剤、１２０…半導体チップ。
【図１】
2013161756.tif 000007
【図２】
2013161756.tif 000008
【国際調査報告】
2013161756.tif 000009
2013161756.tif 000010
2013161756.tif 000011
2013161756.tif 000012